Procédé de préparation d’un mélange maître comprenant un polysaccharide, des enzymes capables de dégrader des polyesters et un polymère support dans un mélangeur, caractérisé en ce que ledit procédé comprend les étapes suivantes de : introduction séparée et simultanée d’une formulation enzymatique liquide, du polysaccharide et du polymère support, leur mélange à une température à laquelle le polymère support est partiellement ou totalement fondu, et de récupération du mélange maître après mélange. Procédé selon la revendication 1, caractérisé en ce que le polysaccharide est choisi parmi les dérivés de l’amidon, les gommes naturelles, les polysaccharides solubles de soja, les extraits marins et les polysaccharides microbiens ou animaux, ou leur mélange en toutes proportions. Procédé selon l’une des revendications 1 ou 2, caractérisé en ce que le polysaccharide est la gomme arabique. Procédé selon l’une des revendications 1 à 3, caractérisé en ce que les enzymes sont ajoutées sous forme de solution aqueuse. Procédé selon l’une des revendications 1 à 4, caractérisé en ce que la formulation enzymatique comprend 0,01 à 70% en poids d’enzymes. Procédé selon l’une des revendications 1 à 5, caractérisé en ce que les enzymes sont choisis parmi les enzymes capables de dégrader les polyesters choisis parmi les dépolymérases, les estérases, les lipases, les cutinases, les carboxylesterases, les protéases et les polyestérases. Procédé selon l’une des revendications 1 à 6, caractérisé en ce que le polymère support est choisi parmi le polycaprolactone (PCL), le poly butylene succinate (PBS), le poly butylene succinate adipate (PBSA), le poly butylene adipate terephtalate (PBAT), le polydioxanone (PDS), le polyhydroxyalkanoate (PHA) et l’acide polylactique (PLA) et leurs mélanges, de préférence le polycaprolactone (PCL). Procédé selon l’une des revendications 1 à 7, caractérisé en ce que le mélange à l’étape b) se fait entre 10 et 35 secondes, avantageusement entre 15 et 35 secondes, en particulier pendant environ 20 secondes, environ 25 secondes ou environ 30 secondes. Procédé selon l’une des revendications 1 à 8, caractérisé en ce qu’il comprend l’addition simultanée d’une charge minérale à l’étape a), en particulier du carbonate de calcium. Procédé selon l’une des revendications 1 à 9, caractérisé en ce que le mélangeur est une extrudeuse. Procédé selon la revendication 10, caractérisé en ce que l’extrudeuse comprend au moins 3 zones, une zone de tête où sont introduits les premiers composants, une zone de mélange et une zone de sortie par laquelle le mélange maître est récupéré, avec les étapes a) à c) suivantes : l’introduction séparée et simultanée d’une formulation enzymatique liquide, d’un polysaccharide, d’un polymère support et éventuellement une charge minérale en zone de tête, et leur mélange à une température inférieure ou égale à la température de fusion du polymère support, le mélange des composants dans la zone de mélange à une température à laquelle le polymère support est partiellement ou totalement fondu, et la récupération du mélange maître en sortie de l’extrudeuse. Procédé selon l’une des revendications 1 à 11, caractérisé en ce que le mélange maître est obtenu à l’étape c) sous forme de granulés. Procédé selon la revendication 12, caractérisé en ce que les granulés de mélange maître sont séchés. Procédé selon l’une des revendications 1 à 13, caractérisé en ce que la formulation du mélange maître contient : 60 à 90% de polymère support, 10 à 20% de solution enzymatique, 2 à 15% de polysaccharide, 0 à 20% de charge minérale. Procédé de préparation d’un article de matière plastique ou d’un pré-mélange comprenant un polymère susceptible d’être dégradé par des enzymes et des enzymes capables de dégrader le dit polymère, caractérisé en ce qu’il comprend une étape de préparation d’un mélange maître selon l’une des revendications 1 à 14, et une étape de mélange du mélange maître précédemment préparé avec le polymère , les enzymes du mélange maître étant capable de dégrader le dit polymère de l’article de matière plastique ou du pré-mélange. Procédé selon la revendication 15, caractérisé en ce que le polymère susceptible d’être dégradé par des enzymes de l’article en matière plastique ou du pré-mélange est de l’acide polylactique (PLA).